(57)【特許請求の範囲】
【請求項１】
一対の対向するアプセット溶接電極により、２本の棒材を該棒材の溶接部からそれぞれ離れた位置で掴持し、前記アプセット溶接電極を互いに近接方向に、アプセット溶接に必要な加圧力よりも低い、前記２本の棒材のうちの一方の棒材の溶接部から溶接相手である他方の棒材の溶接部に向かって突き出た局所的な凸部のみが該他方の棒材の溶接部に接触する程度の第１の加圧力で加圧しながら、前記アプセット溶接電極に電力を供給して該局所的な凸部を加熱することにより、電磁ピンチ力によるヒューズ効果によって該局所的な凸部を局所的に溶融させるフラッシング効果を繰り返させ、その後、前記アプセット溶接電極に電力を供給しながら該アプセット溶接電極を互いに近接方向に、前記第１の加圧力よりも高い、アプセット溶接に必要な第２の加圧力で加圧して、前記２本の棒材を突き合わせ溶接することを特徴とするアプセット溶接接合方法。
【請求項２】
前記第１の加圧力が、５００Ｎ以下の加圧力であることを特徴とする請求項１記載のアプセット溶接接合方法。
【請求項３】
前記アプセット溶接電極を前記第１の加圧力で加圧するときには、該アプセット溶接電極を前記第２の加圧力で加圧するときに該アプセット溶接電極に供給される電力よりも高い電力を、該アプセット溶接電極に供給することを特徴とする請求項１または２記載のアプセット溶接接合方法。
【発明の詳細な説明】
【技術分野】
【０００１】
本発明は、２本の棒材を突き合わせ溶接するアプセット溶接接合方法に関する。
【背景技術】
【０００２】
鉄筋コンクリート構造又はプレストレストコンクリート構造の柱又は梁等の部材では、曲げ剛性を高めるために、長手方向の主筋の周囲を囲繞するせん断補強筋が用いられる。従来のせん断補強筋は、両端部にフックを設けたもので、全体形状が角形、日の字形、目の字形、田の字形、囲の字形又はこれらを組み合わせた形状を有し、主筋を取り巻き、フックを主筋に係止して剪断力に対して抵抗するようになっていた。このフックを両端部に設ける代わりに、両端部を相互に溶接接合してループを形成した閉鎖せん断補強筋とすることもあった。このような閉鎖せん断補強筋は、主筋と係合するフックがなく、主筋の位置とは無関係に任意の位置で溶接接合することができるので、製造上の制約、取付け作業時の制約等がなく、連続したせん断補強筋として賞用されている。しかし、溶接を施すと一般に強度や伸びが小さくなるという問題がある。また、特に引張強さが高く、耐力が大きい高強度せん断補強筋では、溶接部や熱影響部が母材に比べて低強度となったり、引張破損しやすいなどの問題がある。このため、優れた高強度の母材を用いても、溶接部や熱影響部の特性により最終的な特性が制約されるという問題があった。
【０００３】
従来より、溶接すべき２本の棒材の溶接部を突き合わせ、通電により加熱し、その溶接部に高圧力を加えて接合する突き合わせ抵抗溶接法として、例えばアプセット溶接やフラッシュ溶接が知られている（例えば、非特許文献１参照。）。
【０００４】
アプセット溶接は、溶接すべき２本の棒材を電極で掴持し、その溶接部を突き合わせ、加圧をしながら通電し、短絡させたまま抵抗発熱のみにより溶接部を加熱し、溶接部が適当な温度になったところで強く加圧して接合する突き合わせ抵抗溶接法である。
【０００５】
フラッシュ溶接は、溶接すべき２本の棒材を電極で掴持し、その溶接部を突き合わせて通電し、溶接部の接触と分離を繰り返すことによる短絡とアークの繰り返しにより溶接部を溶融飛散させながら加熱し、溶接部全体が十分に加熱溶融されたところで強く加圧して接合する突き合わせ抵抗溶接法である。
【先行技術文献】
【非特許文献】
【０００６】
【非特許文献１】鈴木茂、長谷川和芳、抵抗溶接の実際（その２）−フラッシュ溶接とアプセット溶接、「溶接学会誌」、溶接学会、１９９５年３月、第６４巻、第２号、ｐ．９４−９７
【発明の概要】
【発明が解決しようとする課題】
【０００７】
上記アプセット溶接は、抵抗発熱のみにより溶接部を加熱する溶接法であって、溶接部における溶融飛散が発生しないため、溶接に伴う汚染が生じない。また、アプセット溶接では、溶接部の外径が拡大したコブ状増径部が整った形状で形成される。また、アプセット溶接は、棒材を掴持する電極を進退させる機構や、アークを発生させるためのリアクタンス回路が不要であるため、フラッシュ溶接に比して溶接設備が安価である。
【０００８】
しかしながら、アプセット溶接では、溶接部の端面形状によっては、溶接部における均一な温度上昇・温度分布が妨げられて不完全な接合となり、溶接部が母材に比べて低強度となるおそれがある。特に溶接部の面積が大きい場合、突き合わせたときの整合をとりづらいことから、溶接部における均一な温度上昇・温度分布が妨げられることがより顕著に表れる。
【０００９】
上記フラッシュ溶接は、溶接部全体が十分に加熱溶融されたところで強く加圧して接合する溶接法であるため、溶接強度が強く、また、溶接部の端面形状や面積によることなく安定的に溶接することができる。
【００１０】
しかしながら、フラッシュ溶接は、短絡とアークの繰り返しにより溶接部を溶融飛散させながら加熱する溶接法であるため、溶接に伴う汚染が生じる。また、そのようにして加熱される溶接部は、１５００℃以上に加熱されることとなるため、溶接後の溶接部近傍に、炭素含有量の減少（脱炭）により軟化した、いわゆるホワイトバンドと称される白色層（脱炭部）が生じ、その脱炭の程度によっては、棒材に軸方向引張力が作用すると溶接部で破断するいわゆる界合面破断のおそれがある。また、フラッシュ溶接では、溶接部の外径が拡大したコブ状増径部の外面に、溶接部における溶融飛散に伴う突起が形成される、いわゆる花咲き現象が生じる。このような花咲き現象が生じると、その分だけコブ状増径部の外径が大きくなるため、コンクリートかぶりを厚くする必要があり、コンクリート使用量の増大を招く。また、フラッシュ溶接では、棒材を掴持する電極を進退させる機構や、アークを発生させるためのリアクタンス回路が必要であるため、溶接設備が非常に高価である。
【００１１】
本発明は、上記事情に鑑み、溶接に伴う汚染が生じず、溶接部の外径が拡大したコブ状増径部が整った形状で形成され、溶接部の端面形状や面積によることなく安定的かつ強固に溶接することを、安価な溶接設備で実現するアプセット溶接接合方法を提供することを目的とするものである。
【課題を解決するための手段】
【００１２】
上記目的を達成する本発明のアプセット溶接接合方法は、一対の対向するアプセット溶接電極により、２本の棒材をこれらの棒材の溶接部からそれぞれ離れた位置で掴持し、上記アプセット溶接電極を互いに近接方向に、アプセット溶接に必要な加圧力よりも低い、上記２本の棒材のうちの一方の棒材の溶接部から溶接相手である他方の棒材の溶接部に向かって突き出た局所的な凸部のみが他方の棒材の溶接部に接触する程度の第１の加圧力で加圧しながら、上記アプセット溶接電極に電力を供給して局所的な凸部を加熱することにより、電磁ピンチ力によるヒューズ効果によって局所的な凸部を局所的に溶融させるフラッシング効果を繰り返させ、その後、上記アプセット溶接電極に電力を供給しながらこのアプセット溶接電極を互いに近接方向に、上記第１の加圧力よりも高い、アプセット溶接に必要な第２の加圧力で加圧して、上記２本の棒材を突き合わせ溶接することを特徴とする。
【００１３】
本発明のアプセット溶接接合方法は、第１の加圧力が、２本の棒材の溶接部の局所的な凸部のみが接触する程度の加圧力であるため、第１の加圧力で加圧するときに、溶接部において最も突出した凸部同士の接触、局所的な溶融による切断、通電点の移動を繰り返す。これにより、溶接部の端面の凹凸が均されて整合が図られるとともに、局所的な溶融が溶接部の端面全体に分布して、その端面全体が適度な溶融状態となる。すなわち、第１の加圧力による加圧が終了すると、第２の加圧力による加圧にあたっての良好な溶接部が得られる。従って、溶接部の端面形状や面積によることなく安定的かつ強固に溶接される。また、本発明のアプセット溶接接合方法は、棒材を掴持するアプセット溶接電極を進退させる機構や、アークを発生させるためのリアクタンス回路が不要であって、短絡させたまま抵抗発熱のみにより溶接部を加熱する方法であるため、フラッシュ溶接に比して溶接設備が安価であり、溶接に伴う汚染や花咲き現象が生じず、整った形状のコブ状増径部が形成される。また、加熱された溶接部の温度は、フラッシュ溶接のような高温ではないため、脱炭による軟化が生じない。
【００１４】
ここで、本発明のアプセット溶接接合方法は、上記第１の加圧力が、５００Ｎ以下の加圧力であることが好ましい。
【００１５】
このような好ましい形態によれば、溶接部において最も突出した凸部同士の接触、局所的な溶融による切断、通電点の移動を、効率よく繰り返させることができる。
【００１６】
また、本発明のアプセット溶接接合方法は、上記アプセット溶接電極を上記第１の加圧力で加圧するときには、このアプセット溶接電極を上記第２の加圧力で加圧するときにこのアプセット溶接電極に供給される電力よりも高い電力を、このアプセット溶接電極に供給することも好ましい形態である。
【００１７】
このような好ましい形態によれば、第１の加圧力で加圧するときに、局所的な溶融による切断を安定的に生じさせることができる。
【発明の効果】
【００１８】
本発明によれば、溶接に伴う汚染が生じず、溶接部の外径が拡大したコブ状増径部が整った形状で形成され、溶接部の端面形状や面積によることなく安定的かつ強固に溶接することを、安価な溶接設備で実現するアプセット溶接接合方法が提供される。
【図面の簡単な説明】
【００１９】
【図１】本発明の一実施形態であるアプセット溶接接合方法における２本の棒材の溶接部を突き合わせた状態を示す模式図である。
【図２】図１に示すＡ部の拡大図である。
【図３】図１に示すＡ部の拡大図である。
【図４】図１に示すＡ部の拡大図である。
【図５】図１に示すＡ部の拡大図である。
【図６】本発明の一実施形態であるアプセット溶接接合方法における一次加圧が終了し二次加圧される直前の状態を示すである。
【図７】本発明の一実施形態であるアプセット溶接接合方法における二次加圧が終了した状態を示す模式図である。
【図８】２本の棒材を溶接した継手の軸方向引張強さと熱影響部の幅との関係を示すグラフである。
【発明を実施するための形態】
【００２０】
以下、図面を参照して本発明の実施の形態を説明する。
【００２１】
ここでは、１５．９ｍｍの線径を有する２本の棒材の突き合わせ溶接に本発明を適用した実施形態を説明する。また、ここで用いる溶接設備は、従来から知られているアプセット溶接のための溶接設備である。
【００２２】
図１は、本発明の一実施形態であるアプセット溶接接合方法における２本の棒材１ａ，１ｂの溶接部２を突き合わせた状態を示す模式図である。
【００２３】
まず、２本の棒材１ａ，１ｂの溶接部２からそれぞれ一定距離離れた位置で、一対の対向するクランプ３ａ，３ｂにより棒材１ａ，１ｂを掴持し、２本の棒材１ａ，１ｂの溶接部２を突き合わせる。このクランプ３ａ，３ｂは、図示しない油圧シリンダによって互いに近接する方向に動作するものである。より詳細には、このクランプ３ａ，３ｂのうちの一方のクランプ３ａが油圧シリンダによって他方のクランプ３ｂに近接する方向に動作するものであり、他方のクランプ３ｂは位置が固定されたものである。このような動作によりクランプ３ａ，３ｂ間に圧力が掛けられる。また、このクランプ３ａ，３ｂは、図示しない電源に接続されており、電力の供給を受けて溶接部２を加熱する電極としても機能する。この２本の棒材１ａ，１ｂが、本発明にいう２本の棒材の実施例であり、また、このクランプ３ａ，３ｂが、本発明にいうアプセット溶接電極の実施例である。図示しない電源から供給された電流は、クランプ３ａ，３ｂを介して棒材１ａ，１ｂに流れ、溶接部２を加熱することとなる。
【００２４】
クランプ３ａ，３ｂによって棒材１ａ，１ｂを掴持して溶接部２を突き合わた後、油圧シリンダにより一方のクランプ３ａを他方のクランプ３ｂに近接する方向に動作させ、クランプ３ａ，３ｂを互いに近接方向に第１の加圧力で一次加圧する。第１の加圧力は、棒材１ａ，１ｂの溶接部２同士が接触する程度の加圧力である。また、第１の加圧力は一定の加圧力であって、所定時間加圧し続ける。第１の加圧力は、例えば従来のアプセット溶接における一次加圧の加圧力の１０分の１以下の加圧力であって、ここでは約１３５Ｎである。この第１の加圧力が、本発明にいう第１の加圧力の実施例である。また、一次加圧の加圧時間は、例えば２秒である。
【００２５】
また、一次加圧を継続した状態で、図示しない電源から電力を供給し、クランプ３ａ，３ｂを介して溶接部２を加熱する。このときの電流値は、例えば従来のアプセット溶接における電流値の１．５倍以上の電流値であって、ここでは約８０００Ａである。尚、この約８０００Ａという電流値は、後述する電磁ピンチ力によるヒューズ効果を安定的に生じさせる電流値の一例である。
【００２６】
図２〜図５は、図１に示すＡ部の拡大図である。尚、図２には、図示しない電源から電力が供給された直後の溶接部２の状態が示されており、図３〜図５には、その後の溶接部２の状態が示されている。
【００２７】
溶接部２の端面は、精度良く加工したとしても凹凸を有する。本実施形態では、第１の加圧力が、棒材１ａ，１ｂの溶接部２同士が接触する程度の加圧力であるため、一次加圧を継続した状態で電源から電力が供給されると、まず、図２に示すように、溶接部２において最も突出した凸部２１ａ，２１ｂ同士が接触し、その部分に電流Ｉが流れる。すなわち、局所的に電流Ｉが流れる。その後、図３，図４に示すように、電磁ピンチ力によるヒューズ効果によって、電流Ｉが流れた凸部２１ａ，２１ｂが局所的に溶融し切断される。上述したように、その電流Ｉは、従来のアプセット溶接における電流値の１．５倍以上の約８０００Ａであるため、従来の電流値に比して、電磁ピンチ力によるヒューズ効果が安定的に生じる。
【００２８】
上述したように、溶接部２同士が接触する程度の加圧力である第１の加圧力で加圧し続けられるため、凸部２１ａ，２１ｂが切断されると、図５に示すように、凸部２１ａ，２１ｂ切断後の溶接部２において最も突出した凸部２２ａ，２２ｂ同士が接触し、その部分に電流Ｉが流れる。すなわち、通電点が移動する。その後、上述した凸部２１ａ，２１ｂ切断と同様に、電磁ピンチ力によるヒューズ効果によって、電流Ｉが流れた凸部２２ａ，２２ｂが局所的に溶融し切断される。
【００２９】
以下、溶接部２において最も突出した凸部同士の接触、局所的な溶融による切断、通電点の移動を繰り返す。
【００３０】
図６は、本発明の一実施形態であるアプセット溶接接合方法における一次加圧が終了し二次加圧される直前の状態を示す模式図である。
【００３１】
一次加圧が終了すると、上述した、溶接部２において最も突出した凸部同士の接触、局所的な溶融による切断、通電点の移動の繰り返しによって、図６に示すように、溶接部２の端面の凹凸が均されて整合が図られる。また、上述した局所的な溶融が溶接部２の端面全体に分布して、その端面全体が適度な溶融状態となる。すなわち、一次加圧が終了すると、後述する二次加圧にあたっての良好な溶接部２が得られる。
【００３２】
本実施形態で用いる溶接設備は、アークを発生させるためのリアクタンス回路が設けられていないアプセット溶接のための溶接設備であって、短絡させたまま抵抗発熱のみにより溶接部２を加熱する装置である。そのため、溶接に伴う汚染が生じない。また、加熱された溶接部２の温度は、フラッシュ溶接のような高温ではなく、１３００℃程度以下であるため、脱炭による軟化が生じない。この温度は、例えばサーモグラフィで観察することにより確認される。
【００３３】
電力供給して溶接部２が加熱されたところで、油圧シリンダにより一方のクランプ３ａを他方のクランプ３ｂに近接する方向に動作させることで、クランプ３ａ，３ｂを互いに近接方向に第２の加圧力で二次加圧する。第２の加圧力は、第１の加圧力よりも高い加圧力である。第２の加圧力は、例えば従来のアプセット溶接における二次加圧の加圧力と同等の加圧力であって、ここでは約２．３ｋＮである。この第２の加圧力が、本発明にいう第２の加圧力の実施例である。このときの電流は、一次加圧のときの電流よりも小さく、例えば一次加圧のときの電流の３分の２以下である。この電流値は、例えば従来のアプセット溶接における電流値と同等の電流値であって、ここでは約４０００Ａである。
【００３４】
図７は、本発明の一実施形態であるアプセット溶接接合方法における二次加圧が終了した状態を示す模式図である。
【００３５】
二次加圧によって、棒材１ａ，１ｂにおける加熱された溶接部２が加圧力によって溶着（温間接合）するとともに、図７に示すように径方向に広がり、溶接部２の外径が拡大したコブ状増径部１０ａ，１０ｂが形成される。二次加圧によるアプセット量は、動作するクランプ３ａの位置検出によって制御される。例えば、図示しないエンコーダにより一方のクランプ３ａが目標位置まで移動したことが検出されると加圧を終了する。以上の工程を経て、図７に示すように、２本の棒材１ａ，１ｂが突き合わせ溶接される。
【００３６】
本実施形態は、棒材１ａ，１ｂを掴持するクランプ３ａ，３ｂを進退させる機構や、アークを発生させるためのリアクタンス回路が不要であって、従来より知られているアプセット溶接のための溶接設備を用いる溶接接合方法であるため、フラッシュ溶接に比して溶接設備が安価である。また、本実施形態では、上述したように、加熱された溶接部２の温度が、フラッシュ溶接のような高温ではなく、１３００℃程度以下であって、短絡させたまま抵抗発熱のみにより溶接部２が加熱されるため、花咲き現象が生じず、整った形状のコブ状増径部１０ａ，１０ｂが形成される。また、本実施形態によれば、上述したように、一次加圧が終了した時点で、溶接部２の端面の凹凸が均されて整合が図られて二次加圧にあたっての良好な溶接部２が得られるとともに、局所的な溶融が溶接部２の端面全体に分布するため、溶接部２の端面形状や面積によることなく安定的かつ強固に溶接される。尚、溶接部２の端面が溶融状態となっていたことは、溶接後にコブ状増径部１０ａ，１０ｂを軸方向に沿って切断して組織を調べたときに、溶接部２に溶融を経た組織が観察されることで確認される。
【００３７】
ここで、従来より、突き合わせ溶接では、棒材１ａ，１ｂの、クランプ３ａ，３ｂで掴持した部分とコブ状増径部１０ａ，１０ｂとの間に、増径はしていないが溶接熱の影響により軟化した熱影響部１１ａ，１１ｂが形成されることが知られている。そして、その熱影響部１１ａ，１１ｂの幅によっては、軸方向引張力の作用を受けるとその熱影響部１１ａ，１１ｂで破断するおそれがある。
【００３８】
また、従来より、溶接後の棒材１ａ，１ｂに生じる軟化した熱影響部１１ａ，１１ｂの幅を狭くすることで、その熱影響部１１ａ，１１ｂの強度を母材（棒材１ａ，１ｂ）並みの強度とする技術が知られている。図８を参照してこの技術について説明する。
【００３９】
図８は、２本の棒材を溶接した継手の軸方向引張強さと熱影響部の幅との関係を示すグラフである。このグラフの縦軸は継手の軸方向引張強さを示し、横軸は熱影響部の幅（ｍｍ）を示す。また、縦軸におけるσＢは母材強度を示す。尚、図８では、１０ｍｍの線径を有する棒材（母材）を用いた。
【００４０】
図８に示すように、溶接後の棒材に生じる軟化した熱影響部の幅が母材直径の０．２倍（図８に示す例では２ｍｍ）程度までは、その熱影響部の強度が母材強度並みの強度を有する。これは、低強度の熱影響部の塑性変形が高強度の母材部分で拘束されるためである。尚、この技術は、いわゆる「軟質継手理論」と称される技術であって、例えば『溶接学会、「溶接・接合技術」、初版第２刷、産報出版株式会社、１９９４年７月２０日、ｐ．２６７』に記載されている。尚、軟化した熱影響部の幅は、溶接後に熱影響部を含む領域を軸方向に沿って切断して硬さを測定することで確認される。
【００４１】
アプセット溶接において、クランプによって棒材を掴持する位置を従来よりも溶接部に近付けることで、溶接後の棒材に生じる軟化した熱影響部の幅を母材直径の０．２倍以下の幅とすることが可能である。しかしながら、従来のアプセット溶接では、その熱影響部の幅を母材直径の０．２倍以下の幅とするために、クランプによって棒材を掴持する位置を溶接部に近付けると、これに比例して、クランプによる抜熱が強化されることとなる。その結果、電力の供給による溶接部の加熱が妨げられ、加熱不足による不完全な接合となり、溶接部が母材に比べて低強度となるおそれがある。すなわち、このような不完全な接合が生じると、軸方向引張力を受けて溶接部で破断するいわゆる界合面破断のおそれがある。従って、従来のアプセット溶接では、クランプによって棒材を掴持する位置を溶接部に近付けることによって、溶接後の棒材に生じる軟化した熱影響部の幅を母材直径の０．２倍以下の幅とすることは困難であった。
【００４２】
以下、図７を参照して説明する。
【００４３】
本実施形態では、上述したように、一次加圧における第１の加圧力を、棒材１ａ，１ｂの溶接部２同士が接触する程度の加圧力とすることによって、溶接部２において最も突出した凸部同士の接触、局所的な溶融による切断、通電点の移動を繰り返させている。そして、一次加圧が終了した時点で、溶接部２の端面の凹凸が均されて整合が図られて二次加圧にあたっての良好な溶接部２が得られるとともに、局所的な溶融が溶接部２の端面全体に分布するため、溶接部２の端面形状や面積によることなく安定的かつ強固に溶接される。従って、本実施形態では、溶接後の棒材１ａ，１ｂに生じる軟化した熱影響部１１ａ，１１ｂの幅を母材（棒材１ａ，１ｂ）直径の０．２倍以下の幅とする程度に、クランプ３ａ，３ｂによって棒材１ａ，１ｂを掴持する位置を溶接部２に近付けたとしても、溶接部２が十分に加熱される。
【００４４】
そのため、本実施形態では、溶接熱の影響により、溶接後の棒材１ａ，１ｂに生じる、軟化した熱影響部１１ａ，１１ｂの幅が、棒材１ａ，１ｂの直径の０．２倍以下となる位置を、２本の棒材１ａ，１ｂを掴持する位置としてクランプ３ａ，３ｂにより掴持することができる。このようにして掴持された棒材１ａ，１ｂが溶接されたものは、図８を参照して説明したように、熱影響部１１ａ，１１ｂの強度が母材（棒材１ａ，１ｂ）強度並みの強度を有する。すなわち、軸方向引張力が作用して熱影響部１１ａ，１１ｂで破断することが回避され、母材（棒材１ａ，１ｂ）で破断することとなる。
【００４５】
従って、軟化した熱影響部１１ａ，１１ｂが生じることに伴う、例えば合金成分を含有させるなどといった対策を施す必要がなく、母材（棒材１ａ，１ｂ）自体の強度を考慮すればよいため、コストの削減を図ることができる。また、熱影響部１１ａ，１１ｂで破断することがないため、軸方向引張力が作用したときの伸びをコブ状増径部１０ａ，１０ｂを除いた全体で受け持つこととなり、良好な伸び値性能を得ることができる。
【００４６】
尚、上述した実施形態では、本発明にいう棒材が、１５．９ｍｍの線径を有する棒材である例を挙げて説明したが、本発明にいう棒材は、これに限られるものではなく、いかなる線径の棒材であってもよい。但し、１５．９ｍｍよりも細い線径を有する棒材の場合、第１，第２の加圧力は上述した実施形態に記載の加圧力よりも低い加圧力とし、１５．９ｍｍよりも太い線径を有する棒材の場合、第１，第２の加圧力は上述した実施形態に記載の加圧力よりも高い加圧力とする。
【００４７】
また、上述した実施形態では、本発明にいう第１の加圧力が、１３５Ｎである例を挙げて説明したが、本発明にいう第１の加圧力は、これに限られるものではなく、溶接部において最も突出した凸部同士の接触、局所的な溶融による切断、通電点の移動を、効率よく繰り返させることができる加圧力であればよく、５００Ｎ以下の加圧力であることが好ましい。
【００４８】
また、上述した実施形態では、本発明にいうアプセット溶接電極を第２の加圧力で加圧するときにアプセット溶接電極に供給される電力よりも高い電力を、アプセット溶接電極を第１の加圧力で加圧するときにアプセット溶接電極に供給する例を挙げて説明したが、本発明はこれに限られるものではなく、本発明にいうアプセット溶接電極に供給される電力は例えば一定の電力であってもよい。
【符号の説明】
【００４９】
１ａ，１ｂ    棒材
２    溶接部
２１ａ，２１ｂ，２２ａ，２２ｂ    凸部
３ａ，３ｂ    クランプ
１０ａ，１０ｂ    コブ状増径部
１１ａ，１１ｂ    熱影響部
【図１】
0005806064.tif 000002
【図２】
0005806064.tif 000003
【図３】
0005806064.tif 000004
【図４】
0005806064.tif 000005
【図５】
0005806064.tif 000006
【図６】
0005806064.tif 000007
【図７】
0005806064.tif 000008
【図８】
0005806064.tif 000009